(57)【要約】【課題】  光反射性、軽量性、光拡散性、剛性に優れたポリオレフィン系光反射シート、及びその製造方法の提供。【解決手段】  ポリオレフィン系樹脂を含有する樹脂材料と、気泡と、を含むポリオレフィン系樹脂発泡体を有する光反射層を含む光反射シートにおいて、前記樹脂材料が、フィブリル化剤を含有し、前記光反射層が、その表面に筋状の凹凸を有することを特徴とする光反射シート。【選択図】  図１
2011033815.tif 000002
【特許請求の範囲】
【請求項１】
ポリオレフィン系樹脂を含有する樹脂材料と、気泡と、を含むポリオレフィン系樹脂発泡体を有する光反射層を含む光反射シートにおいて、
前記樹脂材料が、フィブリル化剤を含有し、
前記光反射層が、その表面に筋状の凹凸を有することを特徴とする光反射シート。
【請求項２】
前記ポリオレフィン系樹脂が、ポリプロピレンを含有する請求項１記載の光反射シート。
【請求項３】
前記ポリオレフィン系樹脂の主たる成分が融点１６０℃以上でＪＩＳ−Ｋ７２１０に規定される２．１６ｋｇｆにおけるＭＦＲが５以下である請求項１又は２記載の光反射シート。
【請求項４】
前記フィブリル化剤がフィブリル形成能を有する含フッ素ポリマーである請求項１〜３のいずれか一項記載の光反射シート。
【請求項５】
前記フィブリル化剤が、アクリル変性を施したポリテトラフルオロエチレンである請求項４記載の光反射シート。
【請求項６】
前記フィブリル化剤が、ポリオレフィン系樹脂１００重量部に対して３．５〜１０重量部含まれる請求項１〜５のいずれか一項記載の光反射シート。
【請求項７】
前記筋状の凹凸における凹凸差が３〜１０μｍである請求項１〜６のいずれか一項記載の光反射シート。
【請求項８】
樹脂材料がさらに高屈折率の粒子を含む請求項１〜７のいずれか一項記載の光反射シート。
【請求項９】
樹脂材料がポリオレフィン系樹脂１００重量部に対して前記粒子を３〜２５重量部含有する請求項８記載の光反射シート。
【請求項１０】
ポリオレフィン系樹脂を含む樹脂材料とフィブリル化剤を押出機に投入し溶融・分散させる、溶融分散工程と、
前記溶融工程後、溶融樹脂材料に対してガスを溶解させる、ガス溶解工程と、
前記ガス溶解工程後、ガスを溶解させた溶融樹脂材料を押出して圧力を低下させ発泡させながらシートを形成し、前記シートを巻取ながら延伸する、ポリオレフィン系樹脂発泡体形成工程と、
を含む、光反射層を含む光反射シートの製造方法。
【請求項１１】
前記ガスが高圧ガスである請求項１０記載の光反射シートの製造方法。
【請求項１２】
前記高圧ガスが窒素ガスである請求項１１記載の光反射シートの製造方法。
【請求項１３】
高圧ガスが、超臨界状態の流体である請求項１１又は１２記載の光反射シートの製造方法。
【請求項１４】
前記ポリオレフィン系樹脂が、ポリプロピレンを含有する請求項１０〜１３のいずれか一項記載の光反射シートの製造方法。
【請求項１５】
前記ポリオレフィン系樹脂の主たる成分が融点１６０℃以上でＪＩＳ−Ｋ７２１０に規定される２．１６ｋｇｆにおけるＭＦＲが５以下である請求項１０〜１４のいずれか一項記載の光反射シートの製造方法。
【請求項１６】
前記フィブリル化剤が、アクリル変性を施したポリテトラフルオロエチレンである請求項１０〜１５のいずれか一項記載の光反射シートの製造方法。
【請求項１７】
前記フィブリル化剤が、ポリオレフィン系樹脂１００重量部に対して３．５〜１０重量部含まれる請求項１０〜１６のいずれか一項記載の光反射シートの製造方法。
【請求項１８】
前記光反射層の表面に筋状の凹凸が形成され、当該筋状の凹凸における凹凸差が３〜１０μｍである請求項１０〜１７のいずれか一項記載の光反射シートの製造方法。
【請求項１９】
樹脂材料がさらに高屈折率の粒子を含む請求項１０〜１８のいずれか一項記載の光反射シートの製造方法。
【請求項２０】
樹脂材料がポリオレフィン系樹脂１００重量部に対して前記粒子を３〜２５重量部含有する請求項１９記載の光反射シートの製造方法。
【発明の詳細な説明】
【技術分野】
【０００１】
本発明は、光反射シート及びその製造方法に関し、特に、液晶ディスプレイや、照明器具等に使用される光反射シート及びその製造方法に関する。
【背景技術】
【０００２】
従来の光反射シートとしては、特許文献１に記載されているようなポリエステル樹脂に粒子を含有させ二軸延伸法を用いてポリエステル樹脂と粒子の界面が剥離させボイドを形成する方法により得られる反射シートがある。また、特許文献２に記載されているような不活性ガスによるバッチ発泡で気泡を形成され、発泡倍率が２倍以上の微細な気泡を含む反射シートがある。また、一般的な反射部材として銀をコーティングして光を反射させる構造体もある。
【０００３】
しかし、特許文献１では経時使用で紫外線による反射シートの黄変による反射光の色相変化が起こり好ましくなく、これを改善するために反射シートの表面に紫外線安定剤を塗布する試みもされているが工数が増えるためこれも好ましくない。特許文献２も同様に経時使用による不具合が起こり好ましくなく、この反射シートは正反射の挙動を示すため、広範囲にわたる光の反射をさせることができない。また、この製造方法では厚肉品しか製造することができず、昨今のディスプレイ製品の省スペース化要求を満足することはできない。
【０００４】
特許文献３では、オレフィン系樹脂と粒子を含有させて延伸した反射シートが提案されている。ここでは、オレフィン系樹脂を用いることで紫外線による黄変は改善されているが、粒子を大量に含むため、軽量性の面で好ましくない。特許文献４はポリオレフィン系樹脂を発泡させた反射シートが提案されている。特許文献３同様にオレフィン系樹脂を用いており、紫外線による黄変は改善されているが衝撃吸収性を付与するため５倍以上の高発泡が必要なため材料の剛性つまりコシが低下し、昨今のディスプレイの大型化に伴う、アッセンブリ性が悪くなることが予想され好ましくない。特許文献５においても、樹脂を発泡させた反射シートが提案されているが、特許文献５ではポリオレフィン系樹脂を用いる記載はあるが非常に抽象的で再現性はない。
【先行技術文献】
【特許文献】
【０００５】
【特許文献１】特開平０４−２９６８１９号公報
【特許文献２】特開２００３−１４５６５７号公報
【特許文献３】特開２００４−３０７７３０号公報
【特許文献４】特開２００８−２７５７２９号公報
【特許文献５】特開２００６−１９５００１号公報
【発明の概要】
【発明が解決しようとする課題】
【０００６】
本発明の目的は光反射性、軽量性、光拡散性、剛性に優れたポリオレフィン系光反射シート、及びその製造方法を提供することにある。
【課題を解決するための手段】
【０００７】
本発明（１）は、ポリオレフィン系樹脂を含有する樹脂材料と、気泡と、を含むポリオレフィン系樹脂発泡体を有する光反射層を含む光反射シートにおいて、
前記樹脂材料が、フィブリル化剤を含有し、
前記光反射層が、その表面に筋状の凹凸を有することを特徴とする光反射シートである。
【０００８】
本発明（２）は、前記ポリオレフィン系樹脂が、ポリプロピレンを含有する前記発明（１）の光反射シートである。
【０００９】
本発明（３）は、前記ポリオレフィン系樹脂の主たる成分が融点１６０℃以上でＪＩＳ−Ｋ７２１０に規定される２．１６ｋｇｆにおけるＭＦＲが５以下である前記発明（１）又は（２）の光反射シートである。
【００１０】
本発明（４）は、前記フィブリル化剤がフィブリル形成能を有する含フッ素ポリマーである前記発明（１）〜（３）のいずれか一つの光反射シートである。
【００１１】
本発明（５）は、前記フィブリル化剤が、アクリル変性を施したポリテトラフルオロエチレンである前記発明（４）の光反射シートである。
【００１２】
本発明（６）は、前記フィブリル化剤が、ポリオレフィン系樹脂１００重量部に対して３．５〜１０重量部含まれる前記発明（１）〜（５）のいずれか一つの光反射シートである。
【００１３】
本発明（７）は、前記筋状の凹凸における凹凸差が３〜１０μｍである前記発明（１）〜（６）のいずれか一つの光反射シートである。
【００１４】
本発明（８）は、樹脂材料がさらに高屈折率の粒子を含む前記発明（１）〜（７）のいずれか一つの光反射シートである。
【００１５】
本発明（９）は、樹脂材料がポリオレフィン系樹脂１００重量部に対して前記粒子を３〜２５重量部含有する前記発明（８）の光反射シートである。
【００１６】
本発明（１０）は、ポリオレフィン系樹脂を含む樹脂材料とフィブリル化剤を押出機に投入し溶融・分散させる、溶融分散工程と、
前記溶融工程後、溶融樹脂材料に対してガスを溶解させる、ガス溶解工程と、
前記ガス溶解工程後、ガスを溶解させた溶融樹脂材料を押出して圧力を低下させ発泡させながらシートを形成し、前記シートを巻取ながら延伸する、ポリオレフィン系樹脂発泡体形成工程と、
を含む、光反射層を含む光反射シートの製造方法である。
【００１７】
本発明（１１）は、前記ガスが高圧ガスである前記発明（１０）の光反射シートの製造方法である。
【００１８】
本発明（１２）は、前記高圧ガスが窒素ガスである前記発明（１１）の光反射シートの製造方法である。
【００１９】
本発明（１３）は、高圧ガスが、超臨界状態の流体である前記発明（１１）又は（１２）の光反射シートの製造方法である。
【００２０】
本発明（１４）は、前記ポリオレフィン系樹脂が、ポリプロピレンを含有する前記発明（１０）〜（１３）のいずれか一つの光反射シートの製造方法である。
【００２１】
本発明（１５）は、前記ポリオレフィン系樹脂の主たる成分が融点１６０℃以上でＪＩＳ−Ｋ７２１０に規定される２．１６ｋｇｆにおけるＭＦＲが５以下である前記発明（１０）〜（１４）のいずれか一つの光反射シートの製造方法である。
【００２２】
本発明（１６）は、前記フィブリル化剤が、アクリル変性を施したポリテトラフルオロエチレンである前記発明（１０）〜（１５）のいずれか一つの光反射シートの製造方法である。
【００２３】
本発明（１７）は、前記フィブリル化剤が、ポリオレフィン系樹脂１００重量部に対して３．５〜１０重量部含まれる前記発明（１０）〜（１６）のいずれか一つの光反射シートの製造方法である。
【００２４】
本発明（１８）は、前記光反射層の表面に筋状の凹凸が形成され、当該筋状の凹凸における凹凸差が３〜１０μｍである前記発明（１０）〜（１７）のいずれか一つの光反射シートの製造方法である。
【００２５】
本発明（１９）は、樹脂材料がさらに高屈折率の粒子を含む前記発明（１０）〜（１８）のいずれか一つの光反射シートの製造方法である。
【００２６】
本発明（２０）は、樹脂材料がポリオレフィン系樹脂１００重量部に対して前記粒子を３〜２５重量部含有する前記発明（１９）の光反射シートの製造方法である。
【００２７】
ここで、本明細書における各種用語の意味を解説する。本発明において「シート」とは、にその厚さが長さと幅のわりには小さく平らな製品を意味し、板を含む概念である。
【発明の効果】
【００２８】
本発明（１）によれば、光反射性、軽量性、光拡散性、剛性に優れたポリオレフィン系光反射シートを得ることができるという効果を奏する。特に、本発明の反射シートは、光反射層の表面に微小な凹凸が形成されるので、光反射の角度依存性が少ない。したがって、あらゆる角度から見ても、同じ明るさが得られるという拡散反射性に優れる効果を奏する。
【００２９】
本発明（２）、（１４）によれば、材料としてポリプロピレンを用いたため、長期間の紫外線暴露状態においても黄変しにくくなるという効果を奏する。これにより、液晶ディスプレイの反射板としてもちいた場合、画面がきれいになるという効果を奏する。また、耐熱性があり、光源から発生する熱により寸法変化が少ない。
【００３０】
本発明（３）、（１５）によれば、気抜けせずに良好な状態で発泡した反射シートを得ることができるという効果を奏する。
【００３１】
本発明（４）、（５）、（１６）によれば、フィブリル化剤が微細な繊維となりやすいため、より拡散反射性に優れる反射シートを得ることができるという効果を奏する。
【００３２】
本発明（６）、（１７）によれば、当該範囲の量でフィブリル化剤を含有することにより、反射シート表面に筋状の凹凸ができやすくなるため、拡散反射性に優れた反射シートを得ることができるという効果を奏する。
【００３３】
本発明（７）、（１８）によれば、凹凸差が所定の範囲であることによって、より拡散反射性に優れた反射シートを得ることができるという効果を奏する。
【００３４】
本発明（８）、（９）、（１９）、（２０）によれば、反射層内に屈折率の高い粒子が含まれることによって、より拡散反射性に優れた反射シートを得ることができるという効果を奏する。
【００３５】
本発明（１０）〜（１２）によれば、ガスを溶解して押出し成形により反射シートを成形することにより、反射シート内に気泡が形成されると共に、シート成形する際に巻取り張力によって材料の不均質性によって生じる強度のバラツキよってできる引張しわの頂点と谷点によって筋状の凹凸が形成されるため、拡散反射性に優れた反射シートを得ることができる。
【００３６】
本発明（１３）によれば、超臨界ガスを使用することにより、樹脂の流動性を高めることが出来ると共に、より細かな気泡を形成することができるため、拡散反射性に優れた反射シートを得ることができる。
【図面の簡単な説明】
【００３７】
【図１】図１は、実施例１の反射シートの延伸方向の断面図である。
【図２】図２は、（ａ）実施例１（表面）、（ｂ）実施例１（裏面）、（ｃ）比較例１、（ｄ）比較例２の表面の様子を示した図である。
【図３】図３は、実施例及び比較例に係る反射シートのΔｂ値の経時変化を示した図である。
【図４】図４は、実施例及び比較例に係る反射シートの反射率の経時変化を示した図である。
【図５】図５は、実施例１に係る反射シートの反射特性を示した図である。
【図６】図６は、比較例１に係る反射シートの反射特性を示した図である。
【図７】図７は、比較例２に係る反射シートの反射特性を示した図である。
【発明を実施するための形態】
【００３８】
《構造》
本最良形態に係る光反射シートは、ポリオレフィン系樹脂を含有する樹脂材料と、気泡と、を含むポリオレフィン系樹脂発泡体を有する光反射層を含む光反射シートにおいて、前記樹脂材料が、フィブリル化剤を含有し、前記光反射層が、その表面に筋状の凹凸を有することを特徴とする。フィブリル化剤を含有することで、表面に筋状の凹凸が現れるため、これにより拡散反射性が向上する。また、フィブリル化剤を含有することにより、光反射シートの剛性を高めることができる。本最良形態に係る反射シートの光反射層は、紫外線による黄変問題を解決する為に、材料として、黄変しない素材であるポリオレフィン系樹脂を選択した。また、光反射層以外の構成としては、アッセンブリ性を補助するための剛性樹脂層等が含まれていてもよい。
【００３９】
本最良形態に係る光反射シートは、光反射層の表面に筋状の凹凸を有する。筋状の凹凸の例を図２（ａ）、（ｂ）に示す。図２は、ナノスケールハイブリット顕微鏡（ＶＮ−８０００  キーエンス社製）で反射シートの表面を観察した結果を示す図である。ナノスケールハイブリット顕微鏡とは、デジタルマイクロスコープとＡＦＭが融合した顕微鏡である。
ここで、筋状の凹凸は、例えば、シート成形する際に巻取り張力によって材料の不均質性によって生じる強度のバラツキよってできる引張しわの頂点と谷点によって形成される。
【００４０】
尚、光反射シートの表面の凹凸差が３〜１０μｍであることが好適であり、４〜１０μｍであることがより好適であり、６〜１０μｍであることが更に好適である。反射シートの少なくとも一方の面の凹凸差が前記範囲内であればよい。このような範囲とすることにより、光反射シート表面で多数の乱反射が生じ光の拡散性が向上する。ここで、凹凸差とは、反射シート表面の最も高い凹部の頂点と最も低い凸部の谷点との高低差である。また、凹凸差は、フィブリル化剤の量を調整することによりその大小を調整することができる。例えば、フィブリル化剤の含有量を多くすれば、凹凸差の値は大きくなる傾向にあり、逆にフィブリル化剤の含有量を少なくすれば、凹凸差の値は小さくなる傾向にある。
【００４１】
光反射層には気泡が形成され、光反射層の比重は、０．３〜０．６であり、０．３〜０．５が好適であり、０．３〜０．４がより好適である。このような範囲の比重とすることにより、単に軽量化できるだけでなく、気泡が数多く光反射層の内部に形成されていることとなるため、高い反射率を得ることができる。連続気泡または半連通に比べて光を反射させる空気／樹脂材料界面が多くなり、結果高い反射率を付与できる。
【００４２】
光反射層に形成される気泡の形状は特に限定されないが、反射シートの平面に対して平行に扁平した形状であることが好適である。これはシートを延伸させることや、押出し成形することで形成されるが、このような構造とすることにより、元の厚みより薄くしてもシートの厚み方向に存在するセル壁数は変わらないので反射率の低下が起こりにくい。
すなわち、光反射層に形成される気泡は、断面形状が真円に近い形状ではなく、セル形状が楕円形状または扁平化されていることが好適である。すなわち、反射シートの（長手）押出し方向に平行な断面ではセルが非円形の長径を有する細長い形状となっており、一方、反射シートの（長手）押出し方向に直交する断面では略円形である。この（長手）押出し方向に平行な断面における非円形のセル（気泡）の平均長径は、３０〜１４０μｍが好適であり、４０〜１３０μｍがより好適である。（長手）押出し方向に平行な断面におけるセルの平均短径は、１０〜３０μｍが好適であり、１５〜２５μｍがより好適である。なお、セル径は、反射シートの断面を電子顕微鏡で撮影し、その中に写る一つのセルにおいて最も長くなる方向での直径を長径とし、その長径に直交する方向での直径を短径とした。また、その写真内に確認できるセルの長径をすべて測定し平均することで求める。
【００４３】
このようなセルを断面観測により平均セル径比〔セルの短径／長径〕を求めると、０．１５〜０．４０であり、反射シートは角度依存性が少なく（拡散反射性に優れる）および波長依存性が少なくなる。一方、平均セル径比が０．８〜１．２の場合は、セル形状が略円形であるため、反射の際に角度依存性が高くなる傾向にあり、図５において、特定の角度領域の範囲に入ると急激に反射率が高くなる傾向を示す。
【００４４】
光反射層に形成される気泡は、独立気泡であることが好適である。独立気泡であることにより、セル壁が多くなり、反射回数が増えて反射率が高くなる。
【００４５】
尚、光反射層の厚さは、０．１５〜１．０ｍｍが好適であり、０．２〜０．８ｍｍがより好適であり、０．２〜０．６５ｍｍが更に好適である。このような範囲とすることにより、反射シートの剛性、つまりはアッセンブリ時の作業性を保ちながら、昨今のディスプレイパネルの省スペース化、軽量化の両方が両立される。
【００４６】
《成分》
本最良形態に係る光反射シートは、樹脂材料がフィブリル化剤を含有する。フィブリル化剤とは、当該剤そのものが微細な繊維となる性質を有する物質を意味し、微細な繊維となる前のものと、微細な繊維となる途中のものと、微細な繊維となった後のものとを含む概念である。微細な繊維とは、特に限定されないが、例えば、平均径が０．０１〜０．６μｍの繊維であることが好適である。当該フィブリル化剤は、フィブリル形成能を有する含フッ素ポリマーであることが好適である。フィブリル形成能を有する含フッ素ポリマーとしては、テトラフルオロエチレン重合体、特にアクリレートを共重合させたテトラフルオロエチレン共重合体、すなわちアクリル変性ポリテトラフルオロエチレンが好適に使用される。このアクリル変性ポリテトラフルオロエチレンは、特開平１１−２９６７９号公報に記載されているように、粒子径０．０５〜１．０μmのポリテトラフルオロエチレンの分散液とポリマー粒子（ポリスチレン、ポリドデシルメタクリレートなど）の分散液とを混合した分散液中で、エチレン性不飽和結合を有する単量体、例えば、上記のエチレン、プロピレン、アクリレートなどを乳化重合させた後、凝固又はスプレードライにより粉体化されたポリテトラフルオロエチレン混合物が挙げられる。このポリテトラフルオロエチレン混合物として、三菱レイヨン株式会社より「メタブレンＡ−３０００」「メタブレンＡ−３８００」（商品名）として市販されているものが知られている。フィブリル形成能を有する含フッ素ポリマーの含有量は、ポリオレフィン系樹脂１００重量部に対して３．５〜１０部含まれることが好適である。当該範囲の含有量とすることにより、反射シートの表面に筋状の凹凸が形成されやすくなるため、拡散反射性を高めることができる。
【００４７】
ポリオレフィン系樹脂は、特に限定されないが、ポリプロピレン材料を含有する樹脂を使用することが好適である。その他、樹脂材料の中には、前記ポリプロピレン材料の他に、ポリエチレン、ゴム等の他の樹脂材料が含まれていてもよい。使用するポリプロピレン材料としては、プロピレンモノマー成分を含むポリマー材料であれば、特に限定されないが、例えば、ポリプロピレン、プロピレン−エチレン共重合体が挙げられる。また、ここで用いるポリオレフィン系樹脂の主たる成分は、融点１６０℃以上でＪＩＳ−Ｋ７２１０に規定される２．１６ｋｇｆにおけるＭＦＲが５以下であることが好適であり、４以下であることがより好適であり、３以下であることが更に好適である。ポリオレフィン系樹脂の主たる成分はポリプロピレン材料であることが好適である。尚、主たる成分とは、ポリオレフィン系樹脂中の８５％以上を占める成分を意味する。
【００４８】
また、ここで用いるポリプロピレン材料の結晶化率は、６０〜１００％が好適であり、６０〜８０％がより好適であり、６０〜７０％が更に好適である。当該範囲とすることにより、発泡成形時により冷却固化しやすく、微細なセルの発泡体を得ることができる。尚、結晶化率は、ＪＩＳ−Ｋ７１２１プラスチックの転移温度測定方法を参考に算出する。予め２００℃にて融解させ、１０℃／分の冷却速度で冷却させた試料を昇温１０℃／分にて融解させ、融解エネルギーを得る。比較材料としてＪＩＳ−７２１０に規定される２３０℃，２．１６ｋｇｆで評価されたＭＦＲが４０以上のホモポリプロピレン樹脂を同様に測定し得られた融解エネルギー時の結晶化度を１００％として評価したいサンプルの結晶化度を算出する。ＭＦＲが４０以上のホモポリプロピレン樹脂は、融解エネルギーがほぼ一定になるためサチュレートと判断しＭＦＲ４０以上の材料を比較材料とする。
【００４９】
また、ポリプロピレン材料の結晶化温度（Ｔｃ）は、９０〜１２０℃が好適であり、９５〜１２０℃がより好適であり、１００〜１２０℃が更に好適である。当該範囲とすることにより、発泡成形時により冷却固化しやすく、微細なセルの発泡体を得ることができる。尚、結晶化温度は、ＪＩＳ−Ｋ７１２１に準じて評価した。
【００５０】
尚、ポリプロピレン材料のＪＩＳ−Ｋ７２１０に規定される２３０℃，２．１６ｋｇｆ時のＭＦＲは、０．１〜１０が好適であり、０．２〜５がより好適であり、０．３〜３が更に好適である。
【００５１】
樹脂材料の中には、粒子、顔料、酸化防止剤、発泡核剤、滑剤、結晶核材、架橋剤が含まれていてもよい。これらの中でも、粒子が含まれることがより好適である。また、粒子の中でも、高屈折率の粒子が含まれることが特に好適である。ここで、高屈折率とは、特に限定されないが、例えば、屈折率が１．６〜３．０であることを意味する。高屈折率の粒子としては、酸化チタン、硫酸バリウム、酸化亜鉛が挙げられる。
【００５２】
顔料としては、公知の顔料を使用することができるが、例えば、ルチル型酸化チタン、炭酸カルシウム、硫酸バリウムなどが挙げられる。
【００５３】
酸化防止剤としては、公知の酸化防止剤を使用することができるが、例えば、フェノール系酸化防止剤として株式会社ＡＤＥＫＡ社製アデカスタブＡＯ−６０やチバジャパン株式会社製イルガノックス１０１０などが挙げられる。
【００５４】
発泡核剤としては、公知の発泡核剤を使用することができるが、例えば、シリカ、タルクなどが挙げられる。
【００５５】
滑剤としては公知の滑剤を使用することができる。例えば、住友スリーエム株式会社製ダイナマーＦＸ９６１３などが挙げられる。
【００５６】
結晶核剤としては公知の結晶核剤を使用することができる。例えば、新日本理化株式会社のゲルオールや株式会社ＡＤＥＫＡのアデカスタブＮＡ１１などが挙げられる。
【００５７】
架橋剤としては公知の架橋剤を使用することができる。例えば、トリアリルイソシアヌレート（ＴＡＩＣ）が挙げられる。
【００５８】
《組成》
ポリオレフィン樹脂材料の含有量は、光反射層全体に対して、３０〜８０重量％が好適であり、４０〜８０重量％がより好適であり、７０〜８０重量％が更に好適である。ポリプロピレン材料の含有量は、光反射層全体に対して、３０〜８０重量％が好適であり、４０〜８０重量％がより好適であり、７０〜８０重量％が更に好適である。その他のポリマー材料の含有量は、光反射層全体に対して、０〜１５重量％が好適であり、０〜１０重量％がより好適であり、０．１〜８重量％が更に好適である。高屈折率の粒子の含有量は、ポリオレフィン樹脂１００重量部に対して、３〜２５重量部が好適であり、５〜２０重量部、７〜１７重量部がより好適である。酸化防止剤の含有量は、光反射層全体に対して、０．１〜０．３重量％が好適であり、０．１〜０．２５重量％がより好適であり、０．１５〜０．２５重量％が更に好適である。増核剤の含有量は、光反射層全体に対して、０．１〜０．５重量％が好適であり、０．１〜０．３重量％がより好適であり、０．２重量％が更に好適である。架橋剤の含有量は、光反射層全体に対して、０〜５重量％が好適であり、０〜４重量％がより好適であり、０．１〜３重量％が更に好適である。
【００５９】
《製造方法》
本最良形態に係る反射シートの製造方法は、溶融分散工程と、ガス溶解工程と、発泡シート形成工程とが含まれる。ここで、任意で、アニール工程が含まれていてもよい。以下、各工程について詳細に説明する。
【００６０】
溶融分散工程
溶融分散工程において、ポリオレフィン系樹脂を含む樹脂材料とフィブリル化剤を押出機に投入し溶融・分散させる。より詳細には、樹脂材料をシングル又はタンデム型（押出機が２台連結したタイプ）の押出機に投入し、溶融ゾーンで溶解し、更にフィブリル化剤を分散する。尚、溶融工程において用いる樹脂材料は、あらかじめ、２軸押出機、ニーダー、バンバリーミキサー等の樹脂混合機械を用いて、材料を溶融混合し、ペレット化したものを用いることが好適である。
【００６１】
ガス溶解工程
ガス溶解工程において、溶融樹脂材料に対してガスを溶解させる。ここで用いるガスは、高圧ガスであることが好適であり、超臨界ガスであることが更に好適である。溶融ゾーン付近に設けられたインジェクションノズルよりガス供給機により昇圧され超臨界状態になった窒素ガス又は炭酸ガスを押出機内に吐出し、溶融された材料中に溶解させる。超臨界状態のガスを押出機中に導入して、溶融した樹脂材料に溶解させて後述するポリオレフィン系樹脂発泡体形成工程において光反射層内に気泡を作る。
【００６２】
ここで用いる超臨界ガスは、例えば、超臨界二酸化炭素、超臨界窒素が挙げられる。これらの中でも、超臨界窒素ガスを用いることにより、セル径を微細化できる。また、超臨界ガスの圧力は、７ＭＰａ以上が好適であり、８ＭＰａ以上がより好適であり、９ＭＰａ以上が更に好適である。尚、上限は特に限定されないが、例えば、２０ＭＰａ以下である。
【００６３】
ポリオレフィン系樹脂発泡体形成工程
ポリオレフィン系樹脂発泡体形成工程において、前記ガス溶解工程後、ガスを溶解させた溶融樹脂材料を押出して圧力を低下させ発泡させながらシートを形成する。さらに、前記シートを巻取りながら延伸する。押出機の中で樹脂の中でガスを導入し７ＭＰａ以上の高圧状態として、ダイ口から吐出して大気圧で減圧されて発泡されるまでの間、維持することにより、マイクロセル（５０μｍ以下）で発泡倍率が１．５〜１０倍の高いものを得ることが可能となる。これにより軽比重で反射効率の高い反射シートをつくることができる。
【００６４】
押出機におけるダイ構造においても好適な反射シートとして供される軽比重のマイクロセル発泡体を得るには、ダイの中のＥｘｉｔ角度を一定角度（２０〜３０°）に保つことが重要となる。
【００６５】
更にシートを巻き取りながら延伸することにより、フィブリル化剤がフィブリル化する。更に、シート成形する際に巻取り張力によって材料の不均質性によって生じる強度のバラツキよってできる引張しわの頂点と谷点によって筋状凹凸が形成される。尚、筋状凹凸は、シートの延伸方向に配向して形成される。
【００６６】
《使用方法及び用途》
本最良形態に係る反射シートは、液晶ディスプレイや、照明器具等において、光反射シートとして使用される。
【実施例】
【００６７】
（実施例１）２３０℃、２．１６ｋｇｆにおけるＭＦＲが２．４のホモポリプロピレン１００重量部に酸化チタン１２重量部、フィブリル化剤６重量部のポリオレフィン系樹脂組成物を日本製鋼所製２軸押出機で溶融・調製し、超臨界窒素ガスを含浸させた後、溶融材料を押出して発泡シートを形成し光反射シートを製造した。得られた光反射シートの比重は、０．４ｇ／ｃｍ３であり、厚みは４００μｍであった。発泡セルは光反射シートの平面に対して平行に扁平した独泡であり、（長手）押出し方向に直交する断面におけるセルの長径は、５１μｍであった。一方、（長手）押出し方向に平行な断面におけるセルの長径は１１９μｍであり、短径は２２μｍであった。（長手）押出し方向に平行な断面における平均セル径比［セルの短径／長径］を求めると、０．１８であり、非常に細長く扁平したセル形状であった。また、このときの光反射シートを（長手）押出し方向に平行な断面の写真を図１に示した。
【００６８】
ここでフィブリル化剤はアクリレートを共重合させたテトラフルオロエチレン共重合体、すなわちアクリル変性ポリテトラフルオロエチレンを用いた。具体的には、このポリテトラフルオロエチレン混合物として三菱レイヨン株式会社より「メタブレンＡ−３８００」（商品名）を使用した。
【００６９】
（比較例１）東レ  ルミラー  Ｅ−６０Ｌ
セルサイズを測定すると、長径は１１．３μｍ、短径は１．８μｍであった。また、平均セル径比〔セルの短径／長径〕は０．１６であった。
（比較例２）古河電気工業  ＭＣ−ＰＥＴ
セルサイズを測定すると、長径は４．１μｍ、短径は３．８μｍであった。平均セル径比〔セルの短径／長径〕は１．０８であった。
（比較例３）フィブリル化剤のみ未添加としたこと以外は、実施例１と同条件で反射シートを製造した。
（比較例４）２３０℃、２．１６ｋｇにおけるＭＦＲが０．５のホモポリプロピレンを用いて酸化チタン、フィブリル化剤未添加にて発泡倍率１０倍のシートを調製した。
【００７０】
（表面分析）
実施例及び比較例の反射シートの表面をナノスケールハイブリット顕微鏡（キーエンス製、ＶＮ−８０００）にて測定した。図２に結果を示した。図２（ａ）、（ｂ）は、実施例１に係る反射シートの表面（ａ）及び裏面（ｂ）の様子を示した図である。図２（ｃ）は、比較例１の表面の様子を示した図である。図２（ｄ）は、比較例２の表面の様子を示した図である。
（凹凸差）
実施例及び比較例の反射シートの表面をナノスケールハイブリット顕微鏡（キーエンス製、ＶＮ−８０００）にて２００μｍ×２００μｍの範囲を測定し、最も高い凹部の頂点と最も低い凸部の谷点との高低差を測定した。尚、明らかにキズと思われる逸脱したデータは除外した。結果を表１に示した。
（拡散反射性）
紫外可視分光光度計（日本分光株式会社製  Ｖ−６５０）を用いて、２°刻みで、入射光に対して−３０°〜３０°まで角度を変えながら３８０ｎｍ〜７８０ｎｍまでの反射光の波長依存空間分布を計測した。各波長毎の０度と３０度および−３０度の反射率の差に大きな変化があり、０度における反射率のトップピークが一定ではないものを×とする。各波長毎の反射率が０度、３０度、−３０度とも大きな変化がない、つまりは角度依存性が少ないものを◎とする。結果を表１、図５、６、７に示した。実施例１及び比較例１、２のシートの角度依存性を調べると、セルが細長い形状をしており、特定のセルサイズを有する実施例は角度依存性および波長依存性の少ない優れた物性が得られた（図５）。
一方、セルが細長い形状をしているが、セルサイズが非常に細かい比較例１は角度依存性が少ないが、波長依存性があり、７８０ｎｍに近づくほど０アングルでの反射性が顕著となり、バラツキを生じる。
また、セルが略円形をしている比較例２は、角度依存性および波長依存性ともに劣るものとなった。
（剛性）
２５０ｍｍ×５０ｍｍの長方形型の試験片を切り出し、短辺の一端１ｃｍのところで固定させる。固定した端辺と固定していない端辺の撓み量を評価した。自重に負け、固定していない端面が地に付いた状態を×とする。目視では撓みを判断できない場合は、アッセンブリ時に自重に負けないと判断し◎とする。結果を表１に示した。
（耐黄変性）
ダイプラメタルウェザー(ダイプラ・ウィンテス(株)製)にて、７５ｍＷ／ｃｍ２、ブラックパネル温度が６３℃、湿度が７０％で雨なし条件とし、メタルハライド装置を用いて、０、２、４、６、８、２４時間照射したサンプルの表面を日本分光株式会社製、紫外可視分光光度計を用いて波長５５５ｎｍにおける反射率、及び、０ｈつまり初期サンプルに対する色座標の変化（Δｂ値）を評価した。尚、反射率測定に用いた標準白色板はスペクトラロンを用いた。経時変化によってΔｂ値に大きな変化のあるものを×とする。経時変化によってもΔｂ値にほとんど変化がない（Δｂ値が１以内）を◎とする。表２及び３、図３及び４に評価結果を示した。
【００７１】
【表１】
2011033815.tif 000003
【００７２】
【表２】
2011033815.tif 000004
【００７３】
【表３】
2011033815.tif 000005
【図１】
2011033815.tif 000006
【図２】
2011033815.tif 000007
【図３】
2011033815.tif 000008
【図４】
2011033815.tif 000009
【図５】
2011033815.tif 000010
【図６】
2011033815.tif 000011
【図７】
2011033815.tif 000012